КОМПОЗИЦИЯ ДЛЯ ИЗГОТОВЛЕНИЯ ВСПЕНЕННОЙ ШИНЫ

1. Композиция для изготовления вспененной шины, содержащая смесь олефинового блок-сополимера и каучука в качестве полимерной матрицы, сшивающий агент и пенообразователь, при этом олефиновый блок-сополимер является мультиблок-сополимером, который содержит этилен и один или несколько сополимеризуемых α-олефиновых сомономеров в полимеризованной форме и множество блоков или сегментов двух или более полимеризованных мономерных единиц, имеющих различные химические или физические свойства.
2. Композиция по п. 1, в которой олефиновый блок-сополимер и каучук присутствуют в количестве 50-80% масс. и 20-50% масс. соответственно относительно общей массы полимерной матрицы.
3. Композиция по п. 1, в которой каучук выбран из группы, состоящей из натурального каучука, синтетического каучука и их комбинации.
4. Композиция для изготовления вспененной шины, содержащая 100 частей масс, смеси олефинового блок-сополимера и каучука в качестве полимерной матрицы, 0,02-4 частей масс. сшивающего агента и 1-6 частей масс. пенообразователя, в которой олефиновый блок-сополимер и каучук присутствуют в количестве 50-80% масс. и 20-50% масс. соответственно относительно общей массы полимерной матрицы, при этом олефиновый блок-сополимер является мультиблок-сополимером, который содержит этилен и один или несколько сополимеризуемых α-олефиновых сомономеров в полимеризованной форме и множество блоков или сегментов двух или более полимеризованных мономерных единиц, имеющих различные химические или физические свойства.
5. Композиция по одному из пп. 1-4, в которой сополимеризуемый α-олефиновый сомономер представляет собой бутен или октен.
6. Вспененная шина, полученная формованием литьем под давлением и вспениванием композиции по любому из пп. 1-5.